(57)【特許請求の範囲】
【請求項１】
ａ）２５℃および１０１３ｈＰａにおいて液体のオルガノポリシロキサンであって、
ａ）ｉ）第１工程において、
構造［ＭＨ−Ｏ］４Ｓｉを有するＭＨ４Ｑシロキサン、構造［ＭＨ−Ｏ］３−Ｓｉ−Ф［式中、Фはフェニル基であり、およびＭＨは式Ｈ−Ｓｉ（Ｒ１２）−（式中、Ｒ１は有機基、Ｃ１−１８のアルキルまたはＣ６若しくはＣ１０のアリール基であり、場合により前記アリール基はＣ１−１８のアルキル基によって置換される）の一価の有機ケイ素基である］を有するＭＨ３Ｔｐｈｅｎｙｌシロキサン、またはＭＨ４Ｑおよび／またはＭＨ３Ｔｐｈｅｎｙｌシロキサンを含んでなる混合物を、
ヒドロシリル化可能な組成物の全モルに基づいて、少なくとも６０ｍｏｌパーセントのα−メチルスチレンを含有するヒドロシリル化可能な組成物でヒドロシリル化して、まだＳｉ−Ｈ結合された水素を含有する第１段階反応生成物を生成することと、
ａ）ｉｉ）第２工程において、
２以上のヒドロシリル化可能な基を有する分岐状オルガノポリシロキサンを、前記第１段階反応生成物でヒドロシリル化して、２５℃および１０１３ｈＰａにおいて液体のオルガノポリシロキサンを生成することと、
によって製造されたオルガノポリシロキサンと、
ｂ）少なくとも１つのシリコーン樹脂と、
ｃ）シリカと、
を含んでなる、消泡剤組成物の製造方法。
【請求項２】
２以上のヒドロシリル化可能な基を有する前記オルガノポリシロキサンが、ビニル−官能性のオルガノポリシロキサンである、請求項１に記載の方法。
【請求項３】
前記第１工程の前記ヒドロシリル化可能な組成物が、α−メチルスチレンからなる、請求項１または２に記載の方法。
【請求項４】
前記第１工程の前記ヒドロシリル化可能な組成物が、α−メチルスチレンと、前記ヒドロシリル化可能な組成物中のヒドロシリル化可能な基の全モルに基づいて、４０ｍｏｌパーセント以下のＣ６−１８のアルケンとを含んでなる、請求項１または２に記載の方法。
【請求項５】
前記第１工程の前記ヒドロシリル化可能な組成物が、ＭＨ４Ｑシロキサンのモル当たり１．８〜３．２モルのヒドロシリル化可能な基、およびＭＨ３Ｔｐｈｅｎｙｌシロキサンのモル当たり０．８〜２．２モルのヒドロシリル化可能な基の量で存在する、請求項１〜４のいずれか一項に記載の方法。
【請求項６】
前記ＭＨ４Ｑシロキサンが、テトラキス（ジメチルシロキシ）シランを含んでなる、請求項１〜５のいずれか一項に記載の方法。
【請求項７】
少なくとも１つのシリカが、３０ｍ２／ｇ〜４００ｍ２／ｇのＢＥＴ表面積を有するヒュームドシリカである、請求項１〜６のいずれか一項に記載の方法。
【請求項８】
液体オルガノポリシロキサンａ）、シリコーン樹脂ｂ）およびシリカｃ）を混合することを含んでなる、請求項１〜７のいずれか一項に記載の方法。
【請求項９】
前記シリコーン樹脂ｂ）を、第１に、シリカｃ）と混合する前に炭化水素（オキシ）溶媒に溶解する、請求項８に記載の方法。
【請求項１０】
前記炭化水素（オキシ）溶媒が、７０℃〜３５０℃の範囲で沸騰するパラフィン系炭化水素またはパラフィン系炭化水素の混合物である、請求項９に記載の方法。
【請求項１１】
ａ）、ｂ）およびｃ）の混合物に塩基を添加することと、前記結果として得られた混合物を加熱することと、をさらに含んでなる、請求項８〜１０のいずれか一項に記載の方法。
【請求項１２】
前記塩基が、水溶性若しくはアルコール性の水酸化ナトリウム若しくは水酸化カリウム、またはアルコール性のナトリウムアルコキシド若しくはカリウムアルコキシドである、請求項１１に記載の方法。
【請求項１３】
ｉ）第１工程において、
構造［ＭＨ−Ｏ］４Ｓｉを有するＭＨ４Ｑシロキサン、構造［ＭＨ−Ｏ］３−Ｓｉ−Ф［式中、Фはフェニル基であり、およびＭＨは式Ｈ−Ｓｉ（Ｒ１２）−（式中、Ｒ１は有機基、Ｃ１−１８のアルキルまたはＣ６若しくはＣ１０のアリール基であり、場合により前記アリール基はＣ１−１８のアルキル基によって置換される）の一価の有機ケイ素基である］を有するＭＨ３Ｔｐｈｅｎｙｌシロキサン、またはＭＨ４Ｑおよび／またはＭＨ３Ｔｐｈｅｎｙｌシロキサンを含んでなる混合物を、
ヒドロシリル化可能な組成物の全モルに基づいて、少なくとも６０ｍｏｌパーセントのα−メチルスチレンを含有するヒドロシリル化可能な組成物でヒドロシリル化して、まだＳｉ−Ｈ結合された水素を含有する第１段階反応生成物を生成することと、
ｉｉ）第２工程において、２以上のヒドロシリル化可能な基を有する分岐状オルガノポリシロキサンを、前記第１工程の反応生成物でヒドロシリル化して、２５℃および１０１３ｈＰａにおいて液体のオルガノポリシロキサンを生成することと、
の方法によって製造された、オルガノポリシロキサンの製造方法。
【請求項１４】
２以上のヒドロシリル化可能な基を有する前記オルガノポリシロキサンが、ビニル−官能性オルガノポリシロキサンである、請求項１３に記載の方法。
【請求項１５】
前記第１工程の前記ヒドロシリル化可能な組成物が、α−メチルスチレンからなる、請求項１３または１４に記載の方法。
【請求項１６】
前記第１工程の前記ヒドロシリル化可能な組成物が、α−メチルスチレンと、前記ヒドロシリル化可能な組成物中のヒドロシリル化可能な基の全モルに基づいて、４０ｍｏｌパーセント以下のＣ６−１８のアルケンとを含んでなる、請求項１３または１４に記載の方法。
【請求項１７】
前記第１工程の前記ヒドロシリル化可能な組成物が、ＭＨ４Ｑシロキサンのモル当たり１．８〜３．２モルのヒドロシリル化可能な基、およびＭＨ３Ｔｐｈｅｎｙｌシロキサンのモル当たり０．８〜２．２モルのヒドロシリル化可能な基の量で存在する、請求項１３〜１６のいずれか一項に記載の方法。
【請求項１８】
前記ＭＨ４Ｑシロキサンが、テトラキス（ジメチルシロキシ）シランを含んでなる、請求項１３〜１７のいずれか一項に記載の方法。
【請求項１９】
消泡剤組成物を含有する洗剤配合物の製造方法であって、前記消泡剤組成物が、請求項１〜７のいずれか一項に記載の方法によって製造された消泡剤組成物であることを特徴とする、洗剤配合物の製造方法。
【発明の詳細な説明】
【技術分野】
【０００１】
本発明は、オルガノポリシロキサン架橋アリールアルキル基含有ＴおよびＱシロキシユニットを含有するシリコーン消泡剤組成物に関する。
【背景技術】
【０００２】
多くの水溶液系は、撹拌下で過度に泡立ち、その結果として、発生した泡の量を制御するために泡制御剤が必要である。水溶液系は、天然または合成由来であってもよく、特に後者がよい。例としては、油およびガス回収からの界面活性剤を担うエマルジョン、並びにセルロースおよびリグノセルロース系繊維含有材料の紙製品への加工由来の、いわゆる「黒液」を含む。追加の例としては、特に洗濯および食器洗い機に使用する水溶性洗浄組成物を含む。大部分の手洗い食器洗浄組成物は、高い洗浄活性の認知度を得るために高い発泡になるように設計されているが、衣類洗濯機および食器洗浄機における泡の発生は、洗浄能力を妨げることが知られている。さらに、過度な発泡は、そのような装置を駆動する電気モーターに、モーターの熱破壊の点ではるかに大きな負荷をかけ得る。加えて、泡はオーバーフロー、さらにこの結果として周辺地域への水害の可能性を与える。
【０００３】
これらの望ましくない効果を軽減するために、洗濯機および食器洗い機で、並びに他の分野で使用される界面活性剤には、しばしば、低発泡性タイプがある。洗浄効率はそれらの使用では残念ながら妥協することが多い。加えて、入手可能な低発泡性代替物が無いので、洗剤配合物中に他の構成要素も泡を生成し得る。
【０００４】
この結果として、高い洗浄効果および／または低い泡の発生が必要な分野では、発生した泡の量を減らし、および／または泡の急速な破壊を達成するために消泡剤が添加される。この目的に関して、種々の材料が、１０年間にもわたって消泡剤として提案されてきた。初期には、鉱油、高沸点石油留分、並びにトールオイル酸およびオキソアルコールなどの長鎖アルキル工業製品などの製品が使用されてきた。シリコーン流体、特にポリジメチルシロキサンも使用されてきた。これらの材料のほとんどは、今日でも引き続き使用されている。しかしながら、多くの場合、それらの消泡活性が低すぎるか、または好ましくない臭気のような他の問題がそれらの使用を妨げる。
【０００５】
さらに、いくつかの消泡剤は、消泡用途次第では許容できることがあるが、他の消泡剤では許容できないものがある。例えば、黒液は、消泡剤が分解してその有効性を失わせる原因となり得る苛酷な環境を示す一方で、洗濯洗剤組成物は、しばしば、非常に高いレベルの界面活性剤および高いアルカリ性物質を含有し、多くの消泡剤を無効にする。
【０００６】
国際公開公報第０３／０８９１０８号は、１〜３０重量部のシリコーン泡止剤、４５〜９９部の粒子担持体、２〜５０部の蛍光増白剤および１〜４０部のバインダーを含有する微粒子泡制御剤を開示している。シリコーン泡止剤は、欧州公報第５７８４２４号に開示されるように、トリメチルシリル基によって末端処理された従来の直鎖状または分岐状シリコーンである。他のシリコーン泡止剤は、英国公報第６３９６７３号、欧州公報第３１５３２号、欧州公報第２１７５０１号、欧州公報第２７３，４４８号、独国特許公開公報第３８０５６６１号、英国公報第２，２５７，７０９号および欧州公報第１，０７５，８６４号に開示されているような態様である。
【０００７】
米国特許登録公報第６，５２１，５８７Ｂ１号は、長い間求められていた重質洗剤配合物中の効率的な消泡剤の必要性を証明し、鎖ペンダントアルキルフェニル置換ポリ（エチル、メチル）シロキサン；鉱油、植物油、または不溶性の炭化水素のアルコール、カルボン酸若しくはエーテルなどの不水溶性ヒドロカーボンオキシ油；有機ケイ素樹脂、および泡制御剤がポリジメチルシロキサンを含まないか、またはアルキルフェニル置換オルガノポリシロキサンの重量に基づいて、２０重量％未満のポリジメチルシロキサンを含有する疎水性充填剤を含有する消泡剤の使用を提案している。
【０００８】
米国特許登録公報第８，５３６，１０９Ｂ２号は、長い間求められていた洗濯のための液体洗剤配合物中の効率的な消泡剤の必要性を論じており、米国特許登録公報第６，５２１，５８７Ｂ１号と同じタイプの鎖ペンダントアルカリル置換オルガノポリシロキサンと共に、シリコーン消泡剤、疎水性充填剤、および更なるポリエーテル基含有ＴおよびＱユニットの両方を含有するシリコーン樹脂としてのシリコーン「樹脂」（非慣例的に直鎖状シリコーン流体も含む）の混合物を提案する。
【０００９】
国際公開公報第２０１３／１６７４３０Ａ１号は、効率的な消泡剤の継続的な必要性を開示し、界面活性剤を大量に投入された洗剤配合物中のアルキレン結合オルガノポリシロキサン、充填剤、オルガノポリシロキサン樹脂、および場合により環状オルガノポリシロキサンの使用を提案する。消泡剤の製造は、ビニル−およびヒドリド−官能性シランの共加水分解から開始し、かなりの量の副生成物が発生する。
【００１０】
米国特許登録公報第６，５２１，５８６Ｂ１号は、米国特許登録公報第６，５２１，５８７Ｂ１号に類似し、類似の構成要素を開示しているが、不水溶性のケイ素非含有有機流体を必要としない。
【００１１】
米国特許登録公報第８，０８４，５６６Ｂ２号は、Ｓｉ−Ｈ官能性オルガノポリシロキサンとアリールエーテル末端オルガノポリシロキサンとのヒドロシリル化によって生成され、ウレタン結合の複合ポリマー／シリコーン化合物を生成するためにジイソシアネートとの反応によって生じ、かつシリコーン樹脂を含有する長持ちする消泡剤を開示している。
【００１２】
米国特許登録公報第８，２２２，３０３Ｂ２号は、オルガノポリシロキサン消泡剤、親水性シリカ、およびポリエーテルシリコーンを含有する消泡剤組成物を開示している。この消泡剤は、黒液を消泡することに有用である。
【００１３】
米国特許登録公報第８，４６１，２２１号は、尿素、メラミン、または尿素とメラミンとの混合物の多孔性共重合体に吸収されたシリコーン泡止剤を含んでなる泡止剤粒子を開示している。消泡剤は、洗濯洗剤配合物において特に有用であると言われている。
【００１４】
１以上の主要な消泡剤が容易に合成され、高い消泡活性を提供し、かつ所望の特別な最終使用のための構造を調整することができる消泡剤組成物を供給することが、長年にわたり絶え間なく必要とされてきた。
【発明の概要】
【００１５】
驚くべきことに、かつ意外にも、シリコーン樹脂成分、シリカ成分、および直鎖状または分岐状オルガノポリシロキサンとＳｉ−Ｃ結合によって結合されたアリールアルキル置換ＭＱユニットおよび／またはアリールアルキル置換ＭＴｐｈｅｎｙｌユニットを含有するシリコーン消泡剤から、効率的かつ仕上げ可能な消泡剤組成物を製造できることを新たに発見した。
【図面の簡単な説明】
【００１６】
【図１】発明のシリコーン消泡剤成分を生成するための合成経路の１の実施形態を概略形態で示す図である。
【図２】発明のシリコーン消泡剤成分を生成するための合成経路の第２の実施形態を概略形態で示す図である。
【図３】発明のシリコーン消泡剤成分を生成するための合成経路の第３の実施形態を概略形態で示す図である。
【発明を実施するための形態】
【００１７】
シリコーン消泡剤は、ＭＨ４ＱオルガノポリシロキサンまたはＭＨ３Ｔｐｈｅｎｙｌオルガノポリシロキサンと、第１段階においてα−メチルスチレンを含んでなるヒドロシリル化可能な炭化水素との、そして第２段階においてジ−またはポリアルキル官能性オルガノポリシロキサンとの２段階ヒドロシリル化生成物である。
【００１８】
ＭＨ４Ｑオルガノポリシロキサンは、ＱがＳｉＯ４／２である構造［ＭＨ−Ｏ］４Ｓｉ［式中、ＭＨは式Ｈ−Ｓｉ（Ｒ１２）−（式中、Ｒ１は有機基、好ましくはＣ１−１８のアルキルまたはＣ６若しくはＣ１０のアリール基であり、場合によりアリール基は１以上のＣ１−１８のアルキル基、好ましくはメチル基によって置換される）の一価の有機ケイ素基である］を有する。Ｒ１は、好ましくはＣ１−１８のアルキル、より好ましくはメチルである。また、１つのメチルと１つの長鎖のアルキル基とを有するＭＨ基も好ましい。最も好ましいＭＨ４Ｑ化合物は、テトラキス（ジメチルシロキシ）シラン「ＴＤＳＳ」である。
【００１９】
ＭＨ３Ｔｐｈｅｎｙｌ出発材料は、フェニル置換ＳｉＯ３／２基に着けられた上記で定義されたようなＭＨ基を有し、この結果として、構造［ＭＨ−Ｏ］３−Ｓｉ−Ф（式中、Фはフェニル基である）を有する。ＭＨ４ＱおよびＭＨ３Ｔｐｈｅｎｙｌの出発材料の混合物を使用してもよい。
【００２０】
本反応の第１段階において、ＭＨ４ＱまたはＭＨ３Ｔｐｈｅｎｙｌの出発材料を、ヒドロシリル化触媒の存在下においてα−メチルスチレンを含んでなるヒドロシリル化可能な炭化水素と反応させる。ＭＨ基は、α−メチルスチレンおよび場合により更なるヒドロシリル化可能な高級アルケンをヒドロシリル化して、Ｍシロキシ基のケイ素原子をＳｉ−Ｃ結合の「α−メチルフェニルエチル」基とも呼ばれ得る１−（２−メチル−２−フェニル）エチル基に置換する。ＭＨ４Ｑ中に少なくとも２つのＭＨ基および／またはＭＨ３Ｔｐｈｅｎｙｌ中に少なくとも１つのＭＨ基の出発材料が、α−メチルスチレンをシリル化することが好ましい。
【００２１】
ヒドロシリル化触媒およびヒドロシリル化反応の条件は、よく知られている。本反応は、典型的には、水を除去した乾燥窒素雰囲気などの不活性ガス雰囲気下において行われる。しかしながら、当業者に知られている任意の適切なヒドロシリル化条件を使用してもよい。本反応は、無溶媒、またはトルエン、キシレン、その他芳香族炭化水素、パラフィン系炭化水素、ケトン、エチルアセテートなどのエステル、その他などの１以上の有機溶媒存在下で行ってもよい。無溶媒反応が好ましい。高級アルケン、例えば、Ｃ６〜Ｃ２０アルケン、好ましくはα−アルケンが存在する場合、それはヒドロシリル化可能な全ての化合物のごく一部、＜５０ｍｏｌ％未満、好ましくは＜２０ｍｏｌ％存在する。高級アルケンが存在しないことが好ましい。
【００２２】
適切なヒドロシリル化触媒は、白金、ロジウム、パラジウム、ルテニウムおよびイリジウム、好ましくは白金およびロジウムを含む。金属は、場合により、細かく分割された活性炭素、酸化アルミニウムなどの金属酸化物、または酸化ケイ素などの担持材に固定してもよい。白金および白金化合物を使用することが好ましい。ポリオルガノシロキサンに溶解性であるこれらの白金化合物であることが特に好ましい。使用することができる溶解性白金化合物は、例えば、式（ＰｔＣｌ２・ｏｌｅｆｉｎ）２およびＨ（ＰｔＣｌ３・ｏｌｅｆｉｎ）の白金−オレフィン（ｏｌｅｆｉｎ）錯体を含有し、この事象においては、エチレン、プロピレン、ブテンおよびオクテンの異性体、またはシクロペンテン、シクロヘキセンおよびシクロへプテンなどの５〜７個の炭素原子を有するシクロアルカンの使用が好ましい。他の溶解性白金触媒は、式（ＰｔＣｌ２・Ｃ３Ｈ６）２の白金−シクロプロパン錯体、ヘキサクロロ白金酸とアルコール、エーテル、およびアルデヒド、若しくはそれらの混合物との反応生成物、またはエタノール溶液中の重炭酸ナトリウムの存在下におけるヘキサクロロ白金酸とメチルビニルシクロテトラシロキサンとの反応生成物である。リン、硫黄およびアミン配位子を有する白金触媒は、例えば（Ｐｈ３Ｐ）２ＰｔＣｌ２が同様に使用することができる。ｓｙｍ−ジビニルテトラメチルジシロキサンなどのビニルシロキサンを有する白金の錯体、および白金酸の溶液であることが特に好ましい。
【００２３】
使用されるヒドロキリル化触媒（Ｅ）の量は、所望の反応速度および経済的観点よって左右する。典型的には、１００重量部のオルガノポリシロキサン当たり、１×１０−５〜５×１０−２重量部、好ましくは１×１０−４〜１×１０−２重量部、さらに特に５×１０−４〜５×１０−３重量部の白金金属として算出された白金触媒を使用する。白金触媒は、反応中の一部において、特に第２段階の始まりにおいて添加してもよい。
【００２４】
α−メチルスチレン（および場合により高級アルケン）のＭＨ４Ｑシロキサンに対するモル比は、一般的に、少なくとも１．８：１、より好ましくは少なくとも２：１、かつ、好ましくは３．２以下：１、より好ましくは３以下：１である。＞３：１の比が使用される場合、生成混合物は、全４つのＭ基が、α−メチルフェニルエチル基によって置換されたＭ４Ｑユニットをいくつか含有し、この結果としてこれらの化合物は、第２段階のヒドロシリル化において反応しない。α−メチルスチレン（および場合により高級アルケン）のＭＨ３Ｔｐｈｅｎｙｌに対するモル比は、一般的に、少なくとも０．８：１、より好ましくは少なくとも１：１、かつ、好ましくは２．２以下：１、より好ましくは２以下：１である。＞２：１の比が使用される場合、生成混合物は、全３つのＭ基が、α−メチルフェニルエチル基によって置換されたＭ４Ｑユニットをいくつか含有し、この結果としてこれらの化合物は、第２段階のヒドロシリル化において反応しない。そのような分子の存在は許容することができるが、それらの存在は好ましくない。
【００２５】
ＭＨ４Ｑの場合で２未満：１、およびＭＨ３Ｔｐｈｅｎｙｌの場合で１未満：１のモル比において、十分な効果の消泡剤を生成するために、不十分なα−メチルフェニルエチル基が存在してもよい。さらに、残存する未反応のケイ素に結合した水素基の数が多いほど、最終生成物の粘度、分子量および架橋の程度のいずれかまたは全てが増加し得る。例えば、残存するＳｉ−Ｈ基の平均数が１であり、かつ、第２段階において使用されるヒドロシリル化可能なオルガノポリシロキサンが２官能価を有する場合、比較的低い分子量のＡ−Ｂ−Ａ構造が得られる。同じ状況下において、残存するＳｉ−Ｈ基の平均数が１であり、かつ、ヒドロシリル化可能なオルガノポリシロキサンの官能価が３である場合、さらにまた、Ａ−Ｂ（Ａ）−Ａ構造の比較的低い分子量の分岐状ポリマーが得られる。
【００２６】
しかしながら、第１段階の生成物とヒドロシリル化可能なオルガノポリシロキサンとの両方が、２に近い官能価を有する場合、直鎖状であるが、より高い分子量のＡ−（Ｂ−Ａ）ｎ−Ａ構造が得られる。鎖長さｎが大きすぎる場合、生成物は、もはや流動性でなくなる。官能価の平均が２よりも著しく高い場合、本発明の範囲内にはない架橋固体エラストマーが形成され得る。この結果として、平均してα−メチルフェニルエチル基の数は、好ましくはＭＨ４Ｑの場合で２〜３およびＭＨ３Ｔｐｈｅｎｙｌの場合で１〜２であり、そしてこの結果として、残存する好ましいＳｉ−Ｈの官能価は１〜２である。
【００２７】
反応の第２段階において、第１段階の反応生成物を、ヒドロシリル化可能なオルガノポリシロキサンをヒドロシリル化するために使用する。そしてまた、ヒドロシリル化触媒および反応条件は従来型である。
【００２８】
ヒドロシリル化可能なオルガノポリシロキサンは、ヒドロシリル化のために改質可能な脂肪族で不飽和の基を有する直鎖状または分岐状オルガノポリシロキサンである。そのような基は、よく知られており、例えば、アルケニル基、好ましくはω−アルケニル基を含む。限定されない例としては、ビニル、アリル、２−プロペニル、イソプロペニル、５−ヘキセニル、ノルボルナデニル、シクロヘキセニル、エチニルおよび３−ブチニルを含む。ビニル基は、好ましいヒドロシリル化可能な基である。
【００２９】
ヒドロシリル化可能な基は、末端基若しくは鎖ペンダント基、または両方であってもよい。少なくとも２つのヒドロシリル化可能な基は平均して存在し、好ましくは平均して１０未満存在し、そのような基は、より好ましくは７未満存在する。
【００３０】
ヒドロシリル化可能なオルガノポリシロキサンの有機基（ヒドロシリル化可能な基以外）は、従来のオルガノポリシロキサンにおける有用なヒドロシリル化可能ではない全ての有機基である。そのような基の例は、Ｃ１−１８のアルキル基、好ましくはＣ１−４のアルキル基、さらに好ましくはメチル基などのアルキル基；フェニルおよびナフチルなどのアリール基、およびＣ１−１８のアルキル置換フェニル基およびクロロフェニル基などの置換アリール基；並びにフェニルエチルおよびα−メチルフェニルエチルなどのアラルキル基である。メチル基およびフェニル基が好ましく、メチルとフェニル基との混合も好ましい。
【００３１】
この結果として、好ましいヒドロシリル化可能なオルガノポリシロキサンは、α，ω−ジビニルポリジメチルシロキサン、全てのヒドロシリル化可能な基が鎖ペンダントである更なる鎖ペンダントヒドロシリル化可能な基を有するα，ω−ジビニルポリメチルシロキサン；およびポリ（ジメチル）（メチルビニル）シロキサンである。２以上のタイプおよび／または官能価のヒドロシリル化可能なオルガノポリシロキサンを使用することができる。また、単官能基のヒドロシリル化可能なオルガノポリシロキサンは、２またはより高い官能価を有するこれらに加えて存在してもよいが、これは好ましくない。存在するとすれば、これらは全てのヒドロシリル化可能な基の４０ｍｏｌパーセント未満含有し、そして、３０ｍｏｌ％未満、２０ｍｏｌ％未満、１５ｍｏｌ％未満、１０ｍｏｌ％未満、および５ｍｏｌ％未満の順序に従って好ましい。
【００３２】
一般的に、ヒドロシリル化反応は、示されるように２つの工程で行わなければならない。α−メチルフェニルエチル基の大部分が、ランダムに分散するのではなく、ＭＨ４Ｑおよび／またはＭＨ３Ｔｐｈｅｎｙｌの残存物に結合すること確実にすることにおいて２つの分かれたヒドロシリル化は重要である。さらに、α−メチルスチレンと、少なくとも２つのヒドロシリル化可能な基を含有するヒドロシリル化可能なオルガノポリシロキサンとを含んでなるヒドロシリル化可能な化合物の組み合わせの存在は、ヒドロシリル化可能なオルガノポリシロキサンを有するＭＨ４Ｑおよび／またはＭＨ３Ｔｐｈｅｎｙｌ基の広範な架橋を引き起し得ることを高める。そのような生成物は、高度に架橋した固体である可能性が高い。どちらの場合においても、求めた生成物ではないだろう。しかしながら、本発明の意図から逸脱することなく、特にα−メチルスチレンを単独で若しくは実質的にモルパーセントでヒドロシリル化可能な組成物として使用がされ、液体生成物が得られる場合に限り、第１段階における全てのヒドロシリル化可能なオルガノポリシロキサンの３０ｍｏｌパーセント以下、好ましくは２０ｍｏｌパーセント以下、さらに最も好ましくは１０ｍｏｌパーセント以下を含む。同様に、α−メチルスチレンおよび／または長鎖アルケンの全量に対して＜３０ｍｏｌ％、＜２０ｍｏｌ％、および＜１０ｍｏｌパーセントのα−メチルスチレンおよび／または同様の割合の長鎖アルケンが、第２工程において使用され得る。本目的は、鎖末端および／または鎖ペンダントＭＱおよびＭＨ３Ｔｐｈｅｎｙｌ基を有する生成物を生成することであり、Ｍ基は、平均して少なくとも２つのα−メチルフェニルエチル基、好ましくはＭＱ基の場合において３つのα−メチルフェニルエチル基および好ましくはＭＴ基の場合において少なくとも２つのα−メチルフェニルエチル基を含むことが好ましい。
【００３３】
第２段階のヒドロシリル化の後に、反応混合物は、揮発性物質若しくは未反応低分子量出発材料、または副生成物を除去するために、好ましくは真空下で脱揮発され、および場合により乾燥窒素などのストリッピングガスを活用して揮散する。
【００３４】
適切なシリコーン消泡剤分子の製造例は、図１〜３に提示される。
【００３５】
図１において、ＭＨ４Ｑオルガノポリシロキサンは、３当量のα−メチルスチレンと反応させ、そしてその次に、α，ω−ジビニルポリジメチルスチレンをヒドロシリル化するために使用される。その結果、単純なＡ−Ｂ−Ａ構造になる。
【００３６】
さらにまた、図２において、３当量のα−メチルスチレンが使用されるが、使用されるヒドロシリル化可能なオルガノポリシロキサンは、官能価＞２を有し、この結果として分岐状構造が生じる。
【００３７】
図３において、２より多い官能価を有するヒドロシリル化可能なオルガノポリシロキサンと併せて、３当量未満のα−メチルスチレンを使用すると、三次元の多分岐および場合により架橋しているのもかかわらず、まだ液体生成物が得られる。図２および３の生成物の三次元性は、現実的に二次元的には伝えることができないため、「楕円」は、ヒドロシリル化によって更なるＭＨＱまたはＭＨＴｐｈｅｎｙｌ基が結合したヒドロシリル化可能なオルガノポリシロキサンの残留物を表す。
【００３８】
また、本発明の消泡剤組成物は、シリコーン樹脂を含有する。シリコーン樹脂は、ＭＱ樹脂、ＭＴ樹脂、ＭＱＴ樹脂またはＴ樹脂であってもよい。また、樹脂は、全てのシロキシ基の２０ｍｏｌパーセント未満の量のＤ基を含んでもよい。よく知られているように、シリコーン樹脂は、高度に架橋した三次元網目状ポリマーである。シリコーン樹脂は、室温において固体である。Ｍ、Ｄ、ＴおよびＱユニットの意味は、シリコーン樹脂化学においてよく知られており、Ｍ、ＤおよびＴユニットの場合、それぞれ１個、２個および３個のシロキシ結合を有するオルガノ置換シロキシ基、この結果として、それぞれ３個、２個および１個の有機基を有する。Ｑ基は４価のＳｉＯ４／２基である。好ましい樹脂は、ＭＱ樹脂である。これらの樹脂は、多数の供給元から市販されている。好ましいＭＱ樹脂は、ポリスチレン標準に対して、約７９００ｇ／ｍｏｌの重量平均分子量を有し、約４０ｍｏｌ％の（ＣＨ３）３ＳｉＯ１／２（Ｍ）ユニット、５０ｍｏｌ％のＳｉＯ４／２（Ｑ）ユニット、８ｍｏｌ％のＣ２Ｈ５ＳｉＯ３／２（Ｔ）ユニット、および約２ｍｏｌ％の非縮合Ｃ２Ｈ５ＳｉＯ３／２（Ｔ）ユニットの含有量を有するＷａｃｋｅｒ  Ｃｈｅｍｉｅの製品であるＭＱ  ８０３である。好ましくは、シリコーン樹脂は、Ｓｉ−ＣまたはＳｉ−Ｏ−Ｃ結合ポリオキシシロキサン基を含有しない。
【００３９】
シリコーン樹脂の有機基は、異なるものであってもよいが、一般的には、低級Ｃ１−４のアルキルまたはフェニル、好ましくはメチルである。いくつかの長鎖Ｃ５−１８のアルキル基も存在し得る。より低級Ｃ１−４のアルキル基は、大抵は少量存在し、Ｓｉ−ＯＨ基（シラノールの官能価）は、大抵は同様に少量存在する。分子量Ｍｗは、５００〜１００，０００Ｄａ、より好ましくは１０００〜４０，０００Ｄａ、そして最も好ましくは２０００〜２０，０００Ｄａの範囲であってもよい。２以上のタイプのシリコーン樹脂を使用してもよい。
【００４０】
本発明の消泡剤組成物の第３構成物質はシリカである。シリカはコロイド状シリカまたは（発熱性の）ヒュームドシリカ、好ましくはヒュームドシリカであってもよく、例えば、３０ｍ２／ｇ〜４００ｍ２／ｇ、好ましくは５０ｍ２／ｇ〜４００ｍ２／ｇ、そしてより好ましくは１００ｍ２／ｇ〜３５０ｍ２／ｇのＢＥＴ表面積を有してもよい。シリカは、少なくとも部分的に疎水化されていてもよく、または非処理でもよい。非処理の親水性シリカが好ましい。部分的に表面修飾（部分的に疎水化された）および非処理（親水性）の両方をされたそのようなシリカは、広範囲のＢＥＴ表面積の多数の供給元から市販されている。特に好ましいシリカは、Ｗａｃｋｅｒ  Ｃｈｅｍｉｅ  ＡＧ，Ｍｕｎｉｃｈ，Ｇｅｒｍａｎｙから入手可能な約３００ｍ２／ｇのＢＥＴ表面積を有する親水性ヒュームドシリカあるＨＤＫ（商標登録）Ｔ３０である。
【００４１】
また、主題発明の消泡組成物は、場合により他の構成要素を含有してもよい。特に好ましい追加の構成要素は、パラフィンオイル、低分子量ポリオレフィンワックス分散物、長鎖アルコールまたはそれらのエステル；脂肪酸；トリメチルシリル末端流体およびジメチルシラノール末端流体の両者を含むシリコーン流体；および更なるシリコーン樹脂、特に低分子量液体シリコーン樹脂などの他の消泡剤を含有する。この記載は例示であって、限定するものではない。
【００４２】
消泡組成物は、単純ではあるが成分の緊密な混合またはブレンドによって製造してもよい。混合は、従来の撹拌機またはかき混ぜ機、例えば、パドルスターラー、ベーンスターラー、回転子／固定子混合機、衝突混合機、溶解機、およびそのようものを使用して行ってもよい。好ましくは、固体シリコーン樹脂は、生成物中に残存し得るか、またはその後に除去され得る適切な溶媒に溶解され、混合装置に供給される。適切な溶媒は、例えば、トルエンおよびキシレンを含有する芳香族溶媒および芳香族溶媒ブレンド、パラフィン炭化水素、ケトン、エチルアセテートおよびｔ−ブチルアセテート等のエステル溶媒、長鎖アルコール、およびトリメチルシリル末端ポリジメチルシロキサン等のオルガノポリシロキサン流体を含む。また、好ましい溶媒は、例えば、７０℃〜３５０℃、より好ましくは１００℃〜３００℃、さらに最もこのましくは２００〜３００℃の範囲の沸点を有する留分などのいくつかの消泡活性を発揮し得る高い分子量の脂肪族炭化水素である。
【００４３】
本発明の消泡組成物は、好ましくは、液体または固体の洗濯および食器洗い機洗剤配合物中で使用され、この結果として、本発明は、本発明の消泡剤を含むそのような配合物に関する。そのような配合物は、例えば、アニオン性、カチオン性、両性、双性または非イオン性であり得る少なくとも１つの界面活性剤を含有する。また、配合物は、バインダー、金属イオン封鎖剤、再付着防止剤、アルカリ化剤、増量剤、充填剤、香料、およびそのようなものを含んでもよい。そのような配合物は、当業者によく知られている。
【実施例】
【００４４】
シリコーン樹脂の合成
一般的な合成手順：
メカニカルスターラー、熱電対、滴下ロート、水凝縮器、窒素ガスの供給口および排出口、並びにゴムセプタムを取り付けるために、様々なネックアダプターおよびストップコックを備えたバイパスアダプターを備えた四ツ口丸底フラスコをヒドロシリル化に使用した。加熱マントルをフラスコの加熱に使用した。フラスコおよび内容物の加熱を制御するために、電子サーモスタットと併せて使用した。本製造は、穏やかな乾燥窒素ガス流下で行った。反応が完了すると、水凝縮器を避けるか、または除去し、任意の揮発性成分を真空下で除去した。生成物を４０℃以下に冷却し、空気または窒素圧下で、プレフィルター有りまたは無しで０．４５〜１０μｍのナイロンまたはポリエステルメンブランフィルターを使用して濾過した。本反応は、高い発熱性であり、温度および／または試薬添加速度を調整することによって制御しなければならない。生成物の粘度は、２５℃および１０１３ｈＰａで測定される。
【００４５】
流体Ｉの合成：
反応フラスコをテトラキス（ジメチルシロキシ）シラン、ＴＤＳＳ［１３０.０ｇ、１．２０％ｗ／ｗのＨ含有量］で満たした。フラスコを８０℃に加熱し、アルファ−メチルスチレン（ＡＭＳ、１３６．１ｇ）で滴下ロートを満たし、ＡＭＳの約６分の１をフラスコに添加した。フラスコの内容物の温度をおおよそ１００℃に上昇させ、シクロヘキサノール中に塩化白金酸の溶液（アルコール中の１．０２％Ｐｔｗ／ｗ、９３μＬ）を、シリンジを介してフラスコ内の撹拌（２００〜２５５ｒｐｍ）混合物に素早く添加した。急速な発熱が続いた。ロートからＡＭＳの添加を続けて、反応の熱から温度を１４０〜１６０℃の範囲に維持した。ＡＭＳの添加が完了したら、混合物を１４５℃で６０分間加熱した。おおよそ、式ＭＶｉＤｘＭＶｉ（３９０.７ｇ、２．６６％ｗ／ｗのビニル含有量）のビニルシリコーンを、滴下ロートからゆっくりと添加した。シリコーンの添加の直後に、更なるＰｔ触媒溶液のアリコート（９３μＬ）を添加した。ビニルシリコーンの添加が完了した後、増加した混合速度（おおよそ４２５ｒｐｍ）で、混合物を１５５℃で６０分間加熱した。その次に反応混合物を約１５５℃で３０分間真空下（５〜１５ｍｍＨｇ）において揮散して、任意の残留揮発性物質を除去した。冷却後、生成物を濾過して、ほとんど無色透明の液体を得た。１Ｈ  ＮＭＲ分析は、予想された生成物を示した。粘度は、１５４ｍＰａｓである。
【００４６】
流体ＩＩの合成：
反応フラスコをテトラキス（ジメチルシロキシ）シラン、ＴＤＳＳ［８．０ｇ、１．２０％ｗ／ｗのＨ含有量］で満たした。フラスコを８０℃に加熱し、アルファ−メチルスチレン（ＡＭＳ、７．０ｇ）で滴下ロートを満たし、ＡＭＳの約６分の１をフラスコに添加した。フラスコの内容物の温度をおおよそ１００℃に上昇させ、シクロヘキサノール中に塩化白金酸の溶液（アルコール中の１．０２％Ｐｔｗ／ｗ、６μＬ）を、シリンジを介してフラスコ内の撹拌（２００〜２５５ｒｐｍ）混合物に素早く添加した。急速な発熱が続いた。ロートからＡＭＳの添加を続けて、反応の熱から温度を１４０〜１６０℃の範囲に維持した。ＡＭＳの添加が完了したら、混合物を１４５℃で３０分間加熱した。
【００４７】
おおよそ、式ＭＶｉＤｘＭＶｉ（３１０.９ｇ、０．３０９％ｗ／ｗのビニル含有量）のビニルシリコーンを、滴下ロートからゆっくりと添加した。シリコーンの添加の直後に、更なるＰｔ触媒溶液のアリコート（６μＬ）を添加した。ビニルシリコーンの添加が完了した後、Ｐｔ触媒溶液の他のアリコート（６μＬ）を添加して、増加した混合速度（おおよそ４５０ｒｐｍ）で混合物を、１４５℃で６０分間加熱した。その次に反応混合物をおおよそ１５５℃で３０分間真空下（５〜１５ｍｍＨｇ）において揮散して、任意の残留揮発性物質を除去した。冷却後、濃度の高い液体を濾過して、ほとんど無色透明の濃度の高い液体を得た。１Ｈ  ＮＭＲ分析は、予想された生成物を示した。粘度は、９３，８４４ｍＰａｓである。
【００４８】
流体ＩＩＩの合成：
反応フラスコをテトラキス（ジメチルシロキシ）シラン、ＴＤＳＳ［７５.０ｇ、１．２０％ｗ／ｗのＨ含有量］で満たした。フラスコを８０℃に加熱し、アルファ−メチルスチレン（ＡＭＳ、７８．５ｇ）で滴下ロートを満たし、ＡＭＳの約６分の１をフラスコに添加した。フラスコの内容物の温度を約１００℃に上昇させ、シクロヘキサノール中に塩化白金酸の溶液（アルコール中の１％Ｐｔｗ／ｗ、５４μＬ）を、シリンジを介してフラスコ内の撹拌（２００〜２５５ｒｐｍ）混合物に素早く添加した。急速な発熱が続いた。
ロートからＡＭＳの添加を続けて、反応の熱から温度を１４０〜１６５℃の範囲に維持した。８１μＬの他の触媒を添加した。ＡＭＳの添加が完了したら、混合物を１４５℃で４５分間加熱した。おおよそ、Ｍ、ＤおよびＴユニットがメチル置換された式ＭａＤｂＴｃＴＰｈｄＤＶｉｅ（Ｍ０・１９Ｄ０・１３Ｔ０・１４ＴＰＨ０・３６ＤＶｉ０・１８）（１２２．５ｇ、４．９０１％ｗ／ｗのビニル含有量）のシリコーン樹脂を、滴下ロートからゆっくりと添加した。樹脂の添加の直後に、Ｐｔ触媒のアリコート（５４μＬ）を添加した。樹脂の添加が完了した後、Ｐｔ触媒の他のアリコート（５４μＬ）を添加し、混合物を１４５℃で６０分間加熱した。その次に反応混合物を約１５５℃で３０分間真空下（５〜１５ｍｍＨｇ）において揮散して、任意の残留揮発性物質を除去した。冷却後、茶色がかった生成物を濾過して、暗い琥珀色の透明な液体を得た。１Ｈ  ＮＭＲ分析は、予想された生成物を示した。粘度は、１５６９ｍＰａｓである。
【００４９】
流体ＩＶの合成：
反応フラスコをテトラキス（ジメチルシロキシ）シラン、ＴＤＳＳ［７５.０ｇ、１．２０％ｗ／ｗのＨ含有量］で満たした。フラスコを８０℃に加熱し、アルファ−メチルスチレン（ＡＭＳ、７３．３ｇ）で滴下ロートを満たし、ＡＭＳの約６分の１をフラスコに添加した。フラスコの内容物の温度をおおよそ１００℃に上昇させ、ジプロピレングリコールモノブチルエーテル中に塩化白金酸の溶液（エーテル中の０．５２％Ｐｔｗ／ｗ、１０９μＬ）を、シリンジを介してフラスコ内の撹拌（２００〜２５５ｒｐｍ）混合物に素早く添加した。急速な発熱が続いた。ロートからＡＭＳの添加を続けて、反応の熱から温度を１４０〜１６５℃の範囲に維持した。ＡＭＳの添加が完了したら、混合物を１４５℃で３０分間加熱した。おおよそ、式ＭａＤｂＴｃＴＰｈｄＤＶｉｅ（１４７．０ｇ、４．９０１％のｗ／ｗビニル含有量）のシリコーン樹脂を、滴下ロートからゆっくりと添加した。樹脂の添加の直後に、Ｐｔ触媒溶液のアリコート（１０９μＬ）を添加した。樹脂の添加が完了した後、Ｐｔ触媒溶液の他のアリコート（５４μＬ）を添加し、増加した混合速度（おおよそ３００ｒｐｍ）で、混合物を１５５℃で６０分間加熱した。その次に反応混合物を約１５５℃で３０分間真空下（５〜１５ｍｍＨｇ）において揮散して、任意の残留揮発性物質を除去した。冷却後、暗い琥珀色の生成物を濾過して、暗い琥珀色の透明な液体を得た。１Ｈ  ＮＭＲ分析は、予想された生成物を示した。粘度は、８３００ｍＰａｓである。
【００５０】
流体Ｖの合成：
反応フラスコをテトラキス（ジメチルシロキシ）シラン、ＴＤＳＳ［７５.０ｇ、１．２０％ｗ／ｗのＨ含有量］で満たした。フラスコを８０℃に加熱し、アルファ−メチルスチレン（ＡＭＳ、７２．０ｇ）で滴下ロートを満たし、ＡＭＳの約６分の１をフラスコに添加した。フラスコの内容物の温度をおおよそ１００℃に上昇させ、ジプロピレングリコールモノブチルエーテル中に塩化白金酸の溶液（エーテル中の０．５２％Ｐｔｗ／ｗ、１０９μＬ）を、シリンジを介してフラスコ内の撹拌（２００〜２５５ｒｐｍ）混合物に素早く添加した。急速な発熱が続いた。ロートからＡＭＳの添加を続けて、反応の熱から温度を１４０〜１６５℃の範囲に維持した。ＡＭＳの添加が完了したら、混合物を１４５℃で３０分間加熱した。おおよそ、式ＭａＤｂＴｃＴＰｈｄＤＶｉｅ（１５３．２ｇ、４．９０１％のｗ／ｗビニル含有量）のシリコーン樹脂を、滴下ロートからゆっくりと添加した。樹脂の添加の直後に、Ｐｔ触媒溶液のアリコート（１０９μＬ）を添加した。樹脂の添加が完了した後、増加した混合速度（おおよそ４２５ｒｐｍ）で、混合物を１５０℃で６０分間加熱した。その次に反応混合物を約１５０℃で３０分間真空下（５〜２５ｍｍＨｇ）において揮散して、任意の残留揮発性物質を除去した。冷却後、暗い琥珀色の生成物を濾過して、暗い琥珀色の透明な液体を得た。１Ｈ  ＮＭＲ分析は、予想された生成物を示した。粘度は、１６，１１１ｍＰａｓである。
【００５１】
流体ＶＩの合成：
反応フラスコをテトラキス（ジメチルシロキシ）シラン、ＴＤＳＳ［７５.０ｇ、１．２０％ｗ／ｗのＨ含有量］で満たした。フラスコを８０℃に加熱し、アルファ−メチルスチレン（ＡＭＳ、７７．２ｇ）で滴下ロートを満たし、ＡＭＳの約６分の１をフラスコに添加した。フラスコの内容物の温度をおおよそ１００℃に上昇させ、ジプロピレングリコールモノブチルエーテル中に塩化白金酸の溶液（エーテル中の０．５２％Ｐｔｗ／ｗ、１０９μＬ）を、シリンジを介してフラスコ内の撹拌（２００〜２５５ｒｐｍ）混合物に素早く添加した。急速な発熱が続いた。ロートからＡＭＳの添加を続けて、反応の熱から温度を１４０〜１６０℃の範囲に維持した。ＡＭＳの添加が完了したら、混合物を１４５℃で３０分間加熱した。おおよそ、式ＭａＤｂＴｃＴＰｈｄＤＶｉｅ（１２８．６ｇ、４．９０１％のｗ／ｗビニル含有量）のシリコーン樹脂を、滴下ロートからゆっくりと添加した。樹脂の添加の直後に、Ｐｔ触媒溶液のアリコート（１０９μＬ）を添加した。樹脂の添加が完了した後、増加した混合速度（おおよそ４００ｒｐｍ）で、混合物を１５０℃で６０分間加熱した。その次に反応混合物を約１５５℃で３０分間真空下（５〜２５ｍｍＨｇ）において揮散して、任意の残留揮発性物質を除去した。冷却後、暗い琥珀色の生成物を濾過して、暗い琥珀色の透明な液体を得た。１Ｈ  ＮＭＲ分析は、予想された生成物を示した。粘度は、２０８５ｍＰａｓである。
【００５２】
流体ＶＩＩの合成：
反応フラスコをテトラキス（ジメチルシロキシ）シラン、ＴＤＳＳ［７５.０ｇ、１．２０％ｗ／ｗのＨ含有量］で満たした。フラスコを８０℃に加熱し、アルファ−メチルスチレン（ＡＭＳ、７５．９ｇ）で滴下ロートを満たし、ＡＭＳの約６分の１をフラスコに添加した。フラスコの内容物の温度をおおよそ１００℃に上昇させ、ジプロピレングリコールモノブチルエーテル中に塩化白金酸の溶液（エーテル中の０．５２％Ｐｔｗ／ｗ、１０９μＬ）を、シリンジを介してフラスコ内の撹拌（２００〜２５５ｒｐｍ）混合物に素早く添加した。急速な発熱が続いた。ロートからＡＭＳの添加を続けて、反応の熱から温度を１４０〜１６０℃の範囲に維持した。ＡＭＳの添加が完了したら、混合物を１４５℃で３０分間加熱した。おおよそ、式ＭａＤｂＴｃＴＰｈｄＤＶｉｅ（１３４．８ｇ、４．９０１％のｗ／ｗビニル含有量）のシリコーン樹脂を、滴下ロートからゆっくりと添加した。樹脂の添加の直後に、Ｐｔ触媒溶液のアリコート（１０９μＬ）を添加した。樹脂の添加が完了した後、増加した混合速度（おおよそ４００ｒｐｍ）で、混合物を１５０℃で６０分間加熱した。その次に反応混合物を約１５５℃で３０分間真空下（５〜２５ｍｍＨｇ）において揮散して、任意の残留揮発性物質を除去した。冷却後、暗い琥珀色の生成物を濾過して、暗い琥珀色の透明な液体を得た。１Ｈ  ＮＭＲ分析は、予想された生成物を示した。粘度は、２９０９ｍＰａｓである。
【００５３】
流体ＶＩＩＩの合成：
反応フラスコをテトラキス（ジメチルシロキシ）シラン、ＴＤＳＳ［７５.０ｇ、１．２０％ｗ／ｗのＨ含有量］で満たした。フラスコを８０℃に加熱し、アルファ−メチルスチレン（ＡＭＳ、７４．６ｇ）で滴下ロートを満たし、ＡＭＳの約６分の１をフラスコに添加した。フラスコの内容物の温度をおおよそ１００℃に上昇させ、ジプロピレングリコールモノブチルエーテル中に塩化白金酸の溶液（エーテル中の０．５２％Ｐｔｗ／ｗ、１０９μＬ）を、シリンジを介してフラスコ内の撹拌（２００〜２５５ｒｐｍ）混合物に素早く添加した。急速な発熱が続いた。ロートからＡＭＳの添加を続けて、反応の熱から温度を１４０〜１６０℃の範囲に維持した。ＡＭＳの添加が完了したら、混合物を１４５℃で３０分間加熱した。おおよそ、式ＭａＤｂＴｃＴＰｈｄＤＶｉｅ（１４０．９ｇ、４．９０１％のｗ／ｗビニル含有量）のシリコーン樹脂を、滴下ロートからゆっくりと添加した。樹脂の添加の直後に、Ｐｔ触媒溶液のアリコート（１０９μＬ）を添加した。樹脂の添加が完了した後、増加した混合速度（おおよそ３２５ｒｐｍ）で、混合物を１５０℃で６０分間加熱した。その次に反応混合物を約１５５℃で３０分間真空下（５〜２５ｍｍＨｇ）において揮散して、任意の残留揮発性物質を除去した。冷却後、暗い琥珀色の生成物を濾過して、暗い琥珀色の透明な液体を得た。１Ｈ  ＮＭＲ分析は、予想された生成物を示した。粘度は、３５８７ｍＰａｓである。
【００５４】
消泡剤化合物の製造：
材料：
シリコーンオイル：ＡＫ  ８０００：トリメチルシロキサン基によって末端処理されたポリジメチルシロキサンであり、０．００８ｍ２／Ｓ（２５℃）の粘度を有する。
【００５５】
流体Ｉ〜ＶＩＩＩ：上記手順に従って合成したものである。
【００５６】
消泡剤オイル：シリコーン樹脂ＭＱ  ８０３とＥｘｘｓｏｌ  Ｄ  １００  ＵＬＡとのブレンドである。Ｅｘｘｓｏｌ  Ｄ  １００  ＵＬＡは、ＥｘｘｏｎＭｏｂｉｌから得られる２１０〜２８０℃の沸騰範囲を有する炭化水素混合物である。シリコーン樹脂ＭＱ  ８０３は、室温において固体であり、かつ、７９００ｇ／ｍｏｌの重量平均モル質量（ポリスチレン標準を基準とする）を有し、（２９Ｓｉ  ＮＭＲおよびＩＲ分析によって）４０ｍｏｌ％の（ＣＨ３）３ＳｉＯ１／２、８ｍｏｌ％のＣ２Ｈ５ＯＳｉＯ３／２、および２ｍｏｌ％のＨＯＳｉＯ３／２ユニットからなる。
【００５７】
メタノール性水酸化カリウム（２０％溶液）。
【００５８】
充填剤：ＨＤＫ  Ｔ  ３０：Ｗａｃｋｅｒ  Ｃｈｅｍｉｅ  ＡＧ  Ｍｕｎｉｃｈから入手可能な３００ｍ２／ｇの表面積を有する親水性ヒュームドシリカである。
【００５９】
方法：
シリコーン流体（比較例Ｃ１のシリコーンオイルＡＫ  ８０００または下記表１の例１〜８の流体Ｉ〜ＶＩＩＩのいずれか）、消泡剤およびメタノール性水酸化カリウム溶液を、２５０ｍＬビーカーでまとめて秤量し、スパチュラを用いて手短に混合する。充填剤ＨＤＫを添加して、均一な混合物を形成するために、全てのＨＤＫをブレンドして、再度混合した。混合物をすぐに溶解機を用いて８００ｒｐｍで１０分間混合した。その後、混合物を乾燥オーブン中で１５０℃において４時間加熱し、室温に冷却し、溶解機を用いて８００ｒｐｍでさらに２分間混合した。消泡剤化合物の粘度は、２５℃および１０１３ｈＰａで測定される。
【００６０】
【表１】
0006522785.tif 000002
【００６１】
【表２】
0006522785.tif 000003
【００６２】
消泡剤効果の試験：
１．泡止指数  ＡＦＩ
独国特許公開公報第２５５１２６０号による装置には、調査中の１０ｍｇの消泡剤を含有する２００ｍｌのアルキルスルホン酸ナトリウム（ＭｅｒｓｏｌａｔＴＭ）の４重量％濃度の水溶液（１０倍量のメチルエチルケトンの溶液）を、２つの逆回転スターラーを用いて１分間泡立たせる。その後、泡の破壊を記録する。泡高さ対時間のプロットの面積を使用して、泡止指数を算出する。
【００６３】
【表３】
0006522785.tif 000004
【００６４】
２．粉末洗剤を使用する洗濯機試験
泡止粉末は、以下の組成に従って泡止化合物（比較例Ｃ１および本発明の例１〜８に従って製造した）を混合することによって製造した。
【００６５】
【表４】
0006522785.tif 000005
【００６６】
結果として得られた混合物は、自由流動性粉末であった。
【００６７】
上記のようにして製造した消泡剤粉末の評価のために、消泡剤を含まない１３０ｇの洗浄粉末（ｗｆｋ−Ｔｅｓｔｇｅｗｅｂｅ  Ｇｍｂｈ、ＧｅｒｍａｎｙのＴＷＭ  ＥＣＥ−２）に異なる重量パーセントレベル（表３参照）の粉末を添加した。その次に洗浄粉末を３５００ｇのきれいな綿の洗濯物と共にドラムタイプの洗濯機（ファジィロジックのＭｉｅｌｅ  Ｎｏｖｏｔｒｏｎｉｃ  Ｗ９１８）に導入した。その後に、洗浄プログラムを開始し（温度：４０℃、水硬度：３°ｄＨ）、ＣｏｎｔｉＷａｓｈＣａｍ泡測定システムを用いて泡プロファイルを５５分間にわたって分析した。このシステムは、毎分洗濯機窓の中央の泡レベルの写真を撮る。全ての写真を参照写真と比較する。自動化されたプログラムは、泡レベルを検出し、それを泡高さのパーセントで算出する。洗浄サイクルは、３回のセグメントに分割され、平均泡高さを３回の洗浄サイクルの平均として算出して報告する。平均パーセントが低いほど、全体として消泡剤がより効果的である。
【００６８】
粉末消泡剤の試験結果を以下の表３にまとめる。
【００６９】
【表５】
0006522785.tif 000006
【００７０】
試験結果によれば、例３、４および５は、比較例Ｃ１と比較して洗濯機中の粉末洗剤におけて、（洗浄サイクル中の泡高さ％によって証明されるように）より優れた泡止性能を示した。例４および５は、比較に比べてはるかに低い投入量レベルでさえ、この改善された性能を示した。
【００７１】
３．液体洗剤を使用する洗濯機試験：
消泡剤化合物を６０ｇの消泡剤を含まない液体洗剤ＬＤ８８６に異なる重量パーセントレベルで添加した（表４参照）。液体洗剤ＬＤ８８６は以下の組成を有する。
【００７２】
【表６】
0006522785.tif 000007
【００７３】
消泡剤を含有する液体洗剤を、３５００ｇのきれいな綿の洗濯物と共にドラム型洗濯機（ファジィロジックなしのＭｉｅｌｅ  Ｎｏｖｏｔｒｏｎｉｃ  Ｗ９１８）に導入した。その後に、洗浄プログラムを開始し（温度：４０℃、水硬度：３°ｄＨ）、ＣｏｎｔｉＷａｓｈＣａｍ泡測定システムを用いて泡プロファイルを５５分間にわたって分析した。このシステムは、毎分洗濯機窓の中央の泡レベルの写真を撮る。全ての写真を参照写真と比較する。自動化されたプログラムは、泡レベルを検出し、それを泡高さのパーセントで算出する。洗浄サイクルは、３回セグメントに分割され、平均泡高さを３回の洗浄サイクルの平均として算出して報告する。平均パーセンテージが低いほど、全体として消泡剤がより効果的である。
【００７４】
【表７】
0006522785.tif 000008
【００７５】
試験結果によれば、例３，６，７および８は、比較例Ｃ１と比較して洗濯機中の液体洗剤配合物において、（洗浄サイクル中の泡高さ％によって証明されるように）同様またはより優れた泡止性能を示した。
【００７６】
いくつかの発明の消泡剤組成物は、比較例よりも悪かったが、性能は消泡された液体に性質、例えば、界面活性剤および他の成分、その他のものの含有量およびタイプに非常に依存し、かつ、他の配合物中、または上記で言及した他の用途において、比較例よりも著しく良好であり得ることに注意すべきである。
【００７７】
例示的な実施形態を上記で定義したが、これらの実施形態は、本発明の全ての可能な形態を説明することを意図しない。むしろ、本明細書で使用される用語は、限定ではなく説明のための用語であり、本発明の意図および領域から逸脱することなく、様々な変更を行うことができると理解される。さらに、本発明の更なる実施形態を形成するために、様々な実施形態の特徴を組み合わせてもよい。
【図１】
0006522785.tif 000009
【図２】
0006522785.tif 000010
【図３】
0006522785.tif 000011